(57)【要約】【課題】優れた隠ぺい性、耐光性及び無機性の顔料組成物では到底到達し得なかった高白度が得られる蛍光性有機白色顔料を提供することを目的とするものである。【解決手段】次の一般式、【化１３】2004269576.tif 000029（式Ｒ１はアルキル、アルケニル、アラルキル、アリール又はシクロアルキル基を表し、Ｒ２、Ｒ３  及びＲ４は相互に無関係に水素又はＲ１を表し、あるいはそれぞれの場合に２つ又は３つのこれらの基が共同してＮ原子と共に複素環式基を形成することができる）で表される複合塩（化合物）を顔料成分として含有することを特徴とする隠ぺい性及び耐光性の優れた蛍光性有機白色顔料組成物。【選択図】      なし【特許請求の範囲】
【請求項１】
次の一般式、
【化１】
2004269576.tif 000027
（式Ｒ１はアルキル、アルケニル、アラルキル、アリール又はシクロアルキル基を表し、Ｒ２、Ｒ３  及びＲ４は相互に無関係に水素又はＲ１を表し、あるいはそれぞれの場合に２つ又は３つのこれらの基が共同してＮ原子と共に複素環式基を形成することができる）で表される複合塩（化合物）を顔料成分として含有することを特徴とする隠ぺい性及び耐光性の優れた蛍光性有機白色顔料組成物。
【請求項２】
請求項１において顔料成分が次の式、
【化２】
2004269576.tif 000028
で表される複合塩（化合物）であることを特徴とする請求項１に記載の隠ぺい性及び耐光性の優れた蛍光性有機白色顔料組成物。
【発明の詳細な説明】
【０００１】
【発明の属する技術分野】
本発明は隠ぺい性及び耐光性の優れた蛍光性有機白色顔料に関し、紙用塗工剤あるいは水性又は油性のインキ、インクジェット用色素、又は塗料などの顔料成分として利用することができ、特に隠ぺい性、耐光性と共に高度な白度が要求されるような用途、例えば写真印画紙などのような紙の表面塗工のコーティング剤として用いたとき、優れた特性を示す蛍光性有機白色顔料を提供するものである。
【０００２】
【従来の技術】
従来、白色顔料の顔料成分としては主として無機性の材料、例えば酸化チタン、炭酸カルシウム、酸化亜鉛、クレイ、カオリンあるいはタルクなどが用いられており、一方、これらの顔料成分に匹敵するか又はより優れた隠ぺい性及び耐光性を有する有機性の白色顔料成分は存在しなかった。白色有機顔料の一つとして特開平６−１２２６７４号公報記載のアルキレンビスメラミン誘導体が提案されているが、これは隠ぺい性に優れているものの蛍光性を有していないため白色度としては不充分という欠点がある。
【０００３】
【発明が解決しようとする課題】
従来の無機性の材料からなる白色顔料はその隠ぺい性は優れているが、これを例えば紙などに塗工した場合、塗工紙の白度は十分なものではない。そこで、これを補うために通常、ビストリアジニルアミノスチルベン型などの各種の蛍光増白剤が用いられるが、これにも限界がある。何故なら、蛍光増白剤には濃度消光（ある濃度以上に使用してもそれ以上の増白効果が得られないばかりか、かえって黄ばんだ色相を与えてしまう）という特有の現象があり、このためきわめて低濃度での使用しかできない。
【０００４】
また、無機性の顔料成分は当然のことながらその比重が大きく、これらを分散組成物としたときは顔料成分が分離、沈降しやすく、均一で安定な分散組成物をつくりにくい。また、このことは該顔料分散組成物の保存安定性の面からも好ましいことではない。さらに、このような顔料組成物を例えば紙に塗工した場合、塗工紙の重量をも増大させる効果となる。さらにまた、無機性の顔料は一般にバインダーその他の顔料分散組成物の調整に必要な薬剤との相容性が劣るなどの欠点があった。本発明は、これらの欠点を解消すると共に、優れた隠ぺい性、耐光性及び無機性の顔料組成物では到底到達し得なかった高白度が得られる蛍光性有機白色顔料を提供することを目的とする。
【０００５】
【課題を解決するための手段】
本発明者らは前述したような無機性の白色顔料の欠点を改善するために鋭意研究した結果、ある種の蛍光増白剤と第４級アンモニウム化合物とから得られる複合塩が有機白色顔料成分としてきわめて優れた特性を有することを見出し、本発明に到達したものである。
【０００６】
本発明の特徴は、（１）次の一般式、
【化３】
2004269576.tif 000002
Ｒ１はアルキル、アルケニル、アラルキル、アリール又はシクロアルキル基を表し、Ｒ２、Ｒ３及びＲ４は相互に無関係に水素又はＲ１を表し、あるいはそれぞれの場合に２つ又は３つのこれらの基が共同してＮ原子と共に複素環式基を形成することができる）で表される複合塩（化合物）を顔料成分として含有することを特徴とする隠ぺい性及び耐光性の優れた蛍光性有機白色顔料組成物、にあり、特に好ましい実施態様は、下記（２）である。
【０００７】
（２）上記（１）において顔料成分が次の式、
【化４】
2004269576.tif 000003
で表される複合塩（化合物）であることを特徴とする上記（１）に記載の隠ぺい性及び耐光性の優れた蛍光性有機白色顔料組成物。
【０００８】
上記の本発明の複合塩は、陰イオン成分が次の式（Ｉ）で、
【化５】
2004269576.tif 000004
表されるビスートリアゾリルスチルベンスルホン酸誘導体又はその水溶性塩特にそのアルカリ金属塩と次の一般式（ＩＩ）、
【化６】
2004269576.tif 000005
（式中Ｙは無色、非蛍光性、水可溶化性陰イオン又はＯＨ−を表し、Ｒ１はアルキル、アルケニル、アラルキル、アリール又はシクロアルキル基を表し、Ｒ２、Ｒ３及びＲ４は相互に無関係に水素又はＲ１を表し、あるいはそれぞれの場合にこれらの基が共同してＮ原子と共して複素環式基を形成することができる）で表される第４級アンモニウム化合物との反応によって得られる次の一般式、
【化７】
2004269576.tif 000006
（式Ｒ１、Ｒ２、Ｒ３  及びＲ４は前述の定義を表す）で表される、水にほとんど不溶性の蛍光性複合塩であり、更にこれを主成分とした隠ぺい性及び耐光性の優れた有機蛍光性白色顔料が得られる。
【０００９】
本発明の他の実施態様は、上記の蛍光性複合塩を紙用コーティング組成物あるいはインクジェット用白色インク組成物中に混入した蛍光性紙用コーティング組成物あるいはインクジェット用蛍光性白色インク組成物及びそれらの製造方法、さらに、それらの使用方法及びそれらを使用した各種の材料特に隠ぺい性、耐光性に優れ、高白度を有するコーティング紙、例えば写真印画紙（写真用紙）等である。
【００１０】
紙及び板紙のコーティングのための白色顔料組成物においては、白色顔料成分として従来クレイ、炭酸カルシウム、酸化チタン等が用いられてきた。これは主としてそれらの白色顔料が有する優れた隠ぺい性及び耐光性によるものであった。本発明者らは研究の結果、本発明の有機白色顔料が上記の材料を主成分とする無機性の白色顔料よりも、その隠ぺい性及び耐光性が優れていることを見出した。されらにその上、本発明の白色顔料は発蛍光性であるため、これを用いた場合従来の白色顔料では到底到達し得なかった高白度が得られるという利点がある。しかもその蛍光性は通常の蛍光増白剤に見られる濃度消光（蛍光増白剤をある濃度以上に使用するとかえって増白効果が低下したり、黄味がかって見えたりする蛍光増白剤に特有の現象）を示さない。従って従来の蛍光増白剤では考えられないような高濃度での使用が可能である。
【００１１】
また、本発明の蛍光性白色顔料成分は有機性のため無機性のものに比べてその比重が小さい。このため、例えば水性分散体とした場合、顔料成分が沈降しにくく、その保存安定性が良好である。さらに、本発明の白色顔料を塗工した紙は、前述の無機性顔料を塗工した紙よりもその重量は軽い。このことは運搬コストの軽減につながるなどの効果をもたらす。
【００１２】
一般式（ＩＩ）の陽イオン成分としては、Ｒ１はメチル基、エチル基、プロピル基、ブチル基、ドデシル基、オクタデシル基などのアルキル基、ベンジル基のようなアラルキル基、フェニル基のようなアリール基、シクロヘキシル基のような脂環式基、また、ピロリジン、ピペリジン、モルフォリンあるいはピリジンなどのようなＮ原子と共に形成する５員又は６員の複素環式基などであり、Ｒ２、Ｒ３及びＲ４は相互に、無関係に水素又はＲ１で挙げられた基であり、そしてＹはハロゲン好ましくは塩素であるような第４アンモニウム塩を挙げることができる。
【００１３】
例えば次の式
【化８】
2004269576.tif 000007
【化９】
2004269576.tif 000008
で表される第４アンモニウム塩等を挙げることができる。
【００１４】
本発明の白色顔料成分の好ましい具体例を式（Ｉ）及び一般式（ＩＩ）の基の特定の組合せを以って以下の表１に示す。
【００１５】
【表１】
2004269576.tif 000009
【００１６】
本発明の顔料成分は例えば次のようにして製造される。前述の式（Ｉ）で表されるビストリアゾリルスチルベン化合物のナトリウム塩を適当量の水に加え、攪拌下に６０℃付近で加熱溶解する。この中に当量又は過剰量（モル比１：２よりやや過剰）の前述の第４アンモニウム化合物を適当量の水に溶解して注加する。ほとんど直ちに白色の沈殿が析出してくるが、注加後約１時間上記の温度で加熱攪拌して反応を完結させる。次いで、析出している沈殿をろ別し、十分に水洗いして１００℃以下で乾燥すると目的の複合塩の純白の粉末が得られる。
【００１７】
このようにして得られた白色顔料成分は公知の形態、例えば粉末状、水性分散体状あるいは適当な有機溶剤中の分散体又はペーストの形で白色顔料組成物として提供される。ここで使用される有機溶剤としては、アルコール類、エステル類、エーテル類、ハロゲン化合物、炭化水素、ケトン類などを挙げることができる。それらの具体例としては、ブチルアルコール、酢酸エチル、セロソルブ、トリクロロエチレン、キシレン、テレピン油、ソルベントナフサ、メチルエチルケトンなどを挙げることができる。本発明の顔料成分の粒子径範囲は、紙塗工用、プラスチック添加用、捺染用等の場合１〜２μｍ、写真用原紙、インクジェットインキ等の場合０．５〜１．０μｍ、焼付塗装用には０．５〜２．０μｍ、合成皮革用には５μｍ以下とするのが好ましい。これらの形態の顔料組成物の調製は公知の微粒子化のための機械、例えばボールミル、サンドミル、スピードラインミル、又はジェットミルなどを用いて乾式下あるいは湿式下に行われる。また、場合により顔料成分を界面活性剤と水と共に、上記の微粒子化機械を用いて水性分散体とした後、これを噴霧乾燥して粉体状の分散組成物とすることもできる。
【００１８】
上記の分散体組成物の調製に際しては、一般に適当な公知の界面活性剤が用いられる。形態の種類や該組成物の用途に応じて、主として陰イオン系または非イオン系の活性剤の中から適当なものが選択されるが、特に非イオン系のものが好ましい。また、該分散組成物の調製中又は調製後、このような顔料組成物に対して通常用いられる公知の添加剤、例えばゲル化防止剤、保護コロイド剤、防腐剤あるいは湿潤剤などを添加することができる。分散体の調製において、適当な顔料成分の濃度は水若しくは有機溶剤中５〜５０％、好ましくは２０〜３５％である。
【００１９】
本発明の白色顔料組成物の大きな特徴は、その優れた隠ぺい性及び耐光性と高い白色度にある。例えば後述する製造例に示された顔料成分を用いて水性分散体成分（顔料濃度＝２５％、平均粒径０．５μ）を調製し、これと同濃度、同組成の二酸化チタンを顔料成分とした水性分散体組成物を次の条件、即ち
2004269576.tif 000010
で塗工、乾燥して得られた黒板紙及び金砂ペーパー白色度及び隠ぺい性を比較したところ、次の表２に示すとおりであった。なお、表２においては数値が大きい程白色度が優れていることを意味する。
また、表２中の白色度（Ｗ）の数値は日本電色（株）製の色差計ＳＺ−Σ９０型により計測されたＹ，Ｚの値より求められるものであり、対象物の任意の５ヶ所を測定し、その平均値を示したものである。
【００２０】
【表２】
2004269576.tif 000011
【００２１】
ここでＷはタウベ（Ｔａｕｂｅ）白色度であり、次の式にＹ及びＺをあてはめて算出するものである。この白色度式は紙、パルプ業界では一般的に用いられているもので、紙、パルプ等の表面白度を示す指標になっている。
【式１】
2004269576.tif 000012
【００２２】
前記の表から明らかなように、本発明の白色顔料組成物が塗工された金砂ペーパー及び黒板紙の白色度の何れをとっても酸化チタンが用いられたものより優れていることがわかる。また、このことは隠ぺい性についても優れていることを意味するものである。
【００２３】
本発明の顔料組成物の他の特徴はそれを構成する顔料成分が有機性のため無機性の顔料成分に比べて比重が小さい。このことは、例えば、該顔料成分を用いて水性分散体を調製したとき顔料成分の粒子が沈降しにくく、顔料組成物の保存安定性が良好となることを意味している。また、該顔料組成物を塗工した紙は、無機性の顔料組成物を塗工した紙よりもその重量が軽い。このため、その運送コスト、郵送コストを軽減させるという利点がある。因みに、本発明の顔料成分例えば下記の構造式
【化１０】
2004269576.tif 000013
で表されるものと無機性の顔料成分の比重を比べると次のようである。
【００２４】
【表３】
2004269576.tif 000014
【００２５】
表３から明らかなように、本発明の顔料成分は無機性の顔料成分の中で最も比重が軽いクレイと比較してもその１／２以下である。なお、上記の表３における比重は、ＪＩＳ  Ｚ８８０７の固体比重測定方法のうち比重ビンによる方法によって測定されたものである。
【００２６】
有機性の本発明顔料成分のもう一つの利点はゼラチン、スチレン−ブタジェン系、ポリ酢酸ビニル系アクリル−スチレン系、アクリル酸エステル重合体あるいはウレタン系などの各種バインダーをはじめゲル化防止剤、保護コロイド剤又は防腐剤などとの相容性に優れていることである。このため、本発明の顔料成分は紙の表面コーティング、特に写真印画紙あるいはアート紙などのコーティング剤のためのベースとして適している。
【００２７】
以下に本発明の顔料成分の製造例、及び顔料組成物の使用の実施例を掲げて本発明を具体的に説明する。なお、文中の％は特に明記しない限り重量によるものとする。
【００２８】
顔料成分の製造例１
Ｂｌａｎｋｏｐｈｏｒ  ＣＬ（前記式（ＩＩＩ）のナトリウム塩を有効成分とするバイエル社製の蛍光増白剤）１００ｇを１０００ミリリットルの水に加え、攪拌しながら６０℃付近で加熱溶解する。この中にカチオゲンＰＡＮ（第一工業製薬社製の陽イオン界面活性剤）３００ミリリットルを注加し、その後、約１時間上記の温度で反応させ次いで析出した結晶をろ過、水洗し、１００℃で乾燥して１９２ｇの純白の粉末を得る。
【００２９】
この粉末は次の式
【化１１】
2004269576.tif 000015
で表される複合塩であり、本発明顔料成分の一つである。カチオゲンＰＡＮの代りにカチオゲンＬ又はカチオゲンＨを用いて上記の手順を操作すれば、上記の式におけるカチオン成分がそれぞれ次の式
【化１２】
2004269576.tif 000016
で表される本発明の顔料成分が得られる。
【００３０】
顔料組成物（水性分散体）の製造例１
2004269576.tif 000017
【００３１】
上記の組成の混合液をサンドミルで平均粒径が０．５μ以下となるまで微粒化分散する。このようにして顔料成分が２５．０％濃度の隠ぺい性の優れた蛍光性有機白色顔料の水性分散体組成物が得られる。なお、上記の処方において、エマルジット９及びノイゲンＥＡ−１３０Ｔは何れも第一工業製薬（株）製の非イオン製界面活性剤である。
【００３２】
顔料組成物用超微粉末の製造例２
顔料成分の製造例１で得られた白色粉末約１ｋｇを流動層式カウンタージェットミル１００ＡＦＧ型粉砕器（ホソカワミクロン（株）製）にかけて超微粉砕した。約１時間の処理で平均粒径が１〜２μの超微粉末が得られた。
【００３３】
油性分散体組成物の製造例３
顔料成分の製造例１で得られた白色顔料粉末２５ｋｇ、ブチラール分散樹脂８．４ｋｇ及びエタノール６６．６ｋｇからなる混合物を連続式縦型サンドグラインダー（五十嵐機械製造（株）製）にて平均粒径が０．３〜０．４μとなるまで微粒子化処理し、アルコール媒体分散体組成物を得た。
【００３４】
【実施例】
（実施例１）
紙の表面塗工
下記の表からなる紙の表面塗工用組成物を調製した。
2004269576.tif 000018
【００３５】
上記の組成物をワイヤーロッドＮｏ．１４を用いて室温にて塗工量が１５ｇ／ｃｍ２となるように市販の上質紙に塗工し、これを１２０℃で１分間乾燥した。得られた塗工紙は、上記の塗工組成物において、本発明の白色顔料超微粉末のかわりに酸化チタンを用いた組成物を塗工した紙に比べて非常に鮮明な白色度を有し、光沢性、平滑性、耐光性に優れていた。
【００３６】
（実施例２）
写真用原紙への塗工
サイズ剤及び湿潤強度剤を含む坪量１５０ｇ／ｍ２の写真用原紙の表面に、対ポリエチレン１０％の本発明の蛍光性白色顔料超微粉末を含む密度０．９２５ｇ／ｃｍ２のポリエチレンを厚さ４０μでコーティングし、さらにその上に高周波コロナ放電処理を施した。また、裏面には密度が０．９２５ｇ／ｃｍ２のポリエチレンと密度が０．９５５ｇ／ｃｍ２のポリエチレンを１：１の割合で配合したものを厚さ４５μで表面と同様にコーティングした。こうして得られた本発明の蛍光性白色顔料を含有するポリエチレン被覆写真用原紙は極めて鮮明な白色度を有し、その後の感光乳剤等のコーティングその他の写真処理に対しても鮮明な白色度を保ち耐光性も良好であった。
【００３７】
（実施例３）
インクジェット用色材
下記の配合割合いからなる常温乾燥用白色塗料組成物を調製した。
2004269576.tif 000019
【００３８】
この組成物はインクジェット用色材として好適であり、鮮明な白色画像が得られ、光沢性、耐水性、耐光性に優れ、また、組成物の保存安定性も良好であり、ジェットノズル先端での顔料による目詰まりも生じにくい。
【００３９】
（実施例４）
捺染のりの調製
2004269576.tif 000020
上記の組成の捺染のりを公知の方法により綿布上に印捺し、１００℃で１〜２分間予備乾燥した後１４６℃で３分間熱処理した。該綿布上には鮮明な白色のプリント模様が得られ、風合い、洗濯堅牢性、耐光性などが良好であった。
【００４０】
（実施例５）
ポリ塩化ビニル樹脂への添加
2004269576.tif 000021
【００４１】
上記の配合からなるポリ塩化ビニル成形用混合物を１５０〜１６０℃で１時間ローラーミルにかけ、押し出してフィルム状に成形した。鮮明な白色度を有する不透明なポリ塩化ビニル樹脂フィルムが得られ耐光性も優れていた。
【００４２】
（実施例６）
ウレタン合成皮革の表面塗工
2004269576.tif 000022
【００４３】
2004269576.tif 000023
【００４４】
2004269576.tif 000024
【００４５】
離型紙上にドクターナイフにて上記の表皮層用配合液を１３０ｇ／ｍ２で塗布し、９０〜１１０℃で２分間熱風乾燥する。次いで表皮層上にて上記の接着層用配合液を１５０ｇ／ｍ２で塗布すると共にラミネートロールの適正なギャップで基布（綿起毛布、厚さ１ｍｍ）を貼り合わせ１１０〜１３０℃で２分間熱風乾燥する。その後巻取り状態で５０〜６０℃で３日間エイジングする。次いで離型紙を剥離し、上記の表面仕上げ用配合液を用いて、グラビアロールにて数回表面仕上げを行った。こうして耐光性の優れた鮮明な白色度を有するウレタン合成皮革を得た。
【００４６】
（実施例７）
焼付塗装用顔料組成物
2004269576.tif 000025
【００４７】
上記の配合からなる焼付塗装用顔料組成物を調製した。この組成物をシンナーとしてキシレンを用い、０．８ｍｍ厚の軟鋼板にエアスプレーにて吹付け塗装（膜厚３０〜３５μｍ、ドライ）した。これを１５分間室温にて放置（セッテイング）した後、１３０℃で２０分間熱処理した。こうして得られた塗膜は鮮明な白色度を有し、しかも光沢性も良好で、耐光性も優れていた。
【００４８】
表２と同様に計測された上記各実施例の白色度（Ｗ）は以下の通りであった。なお（  ）内の数字は本発明に係る化合物の代りに同量の酸化チタンに置き換えた場合の白色度を示す。
2004269576.tif 000026
【００４９】
【発明の効果】
本発明の白色顔料は隠ぺい性及び耐光性に優れ、しかも得られる白色度は酸化チタンなどの無機性の白色顔料のそれよりも遙かに優れている。加えて、一般の蛍光増白剤を使用したときに見られる濃度消光現象がないため高濃度での使用が可能である。また、有機性のため各種のポリマー、バインダー、界面活性剤あるいはその他の添加剤などの相容性に優れている。また比重が軽いので、顔料組成物の分散安定性はきわめて良好であり、従って、保存安定性も良く、貯蔵中に顔料成分が集合してシーディングや分離を起こすことがない。さらに、本発明の白色顔料成分は耐熱性、耐光性にも優れており、これは前述の各種ポリマーとの良好な相容性とも相まってポリマーへの添加にも有利である。以上のように、本発明の蛍光性有機白色顔料は紙用コーティング剤、写真用原紙、印画紙などの白度改良剤をはじめ、各種塗装用の水性または油性塗料、インクジェット用色素、印刷用インキ、絵の具又はクレヨン用の顔料、捺染用顔料あるいは各種ポリマーの増白化など幅広い用途を有している。
【手続補正書】
【提出日】平成15年3月6日(2003.3.6)
【手続補正１】
【補正対象書類名】明細書
【補正対象項目名】０００２
【補正方法】変更
【補正の内容】
【０００２】
【従来の技術】
従来、白色顔料の顔料成分としては主として無機性の材料、例えば酸化チタン、炭酸カルシウム、酸化亜鉛、クレイ、カオリンあるいはタルクなどが用いられており、一方、これらの顔料成分に匹敵するか又はより優れた隠ぺい性及び耐光性を有する有機性の白色顔料成分は存在しなかった。白色有機顔料の一つとして特定のアルキレンビスメラミン誘導体が提案されているが（例えば、特許文献１参照）、これは隠ぺい性に優れているものの蛍光性を有していないため白色度としては不充分という欠点がある。


【手続補正２】
【補正対象書類名】明細書
【補正対象項目名】０００３
【補正方法】変更
【補正の内容】
【０００３】
【特許文献１】
特開平６−１２２６７４号公報
【手続補正３】
【補正対象書類名】明細書
【補正対象項目名】０００４
【補正方法】変更
【補正の内容】
【０００４】
【発明が解決しようとする課題】
従来の無機性の材料からなる白色顔料はその隠ぺい性は優れているが、これを例えば紙などに塗工した場合、塗工紙の白度は十分なものではない。そこで、これを補うために通常、ビストリアジニルアミノスチルベン型などの各種の蛍光増白剤が用いられるが、これにも限界がある。何故なら、蛍光増白剤には濃度消光（ある濃度以上に使用してもそれ以上の増白効果が得られないばかりか、かえって黄ばんだ色相を与えてしまう）という特有の現象があり、このためきわめて低濃度での使用しかできない。
また、無機性の顔料成分は当然のことながらその比重が大きく、これらを分散組成物としたときは顔料成分が分離、沈降しやすく、均一で安定な分散組成物をつくりにくい。また、このことは該顔料分散組成物の保存安定性の面からも好ましいことではない。さらに、このような顔料組成物を例えば紙に塗工した場合、塗工紙の重量をも増大させる効果となる。さらにまた、無機性の顔料は一般にバインダーその他の顔料分散組成物の調整に必要な薬剤との相容性が劣るなどの欠点があった。本発明は、これらの欠点を解消すると共に、優れた隠ぺい性、耐光性及び無機性の顔料組成物では到底到達し得なかった高白度が得られる蛍光性有機白色顔料を提供することを目的とする。